(57)【要約】【課題】  強度が高い繊維強化樹脂組成物及び成形品を提供する。【解決手段】  下記成分（Ａ）〜（Ｃ）を下記配合比で含む繊維強化樹脂組成物。[成分]（Ａ）カップリング剤とエマルジョンで表面を処理されたガラス繊維（Ｂ）熱可塑性樹脂（Ｃ）アミノ基含有熱可塑性樹脂[配合比]（Ａ）：［（Ｂ）＋（Ｃ）］＝１〜８０質量％：９９〜２０質量％【選択図】  無し【特許請求の範囲】
【請求項１】
下記成分（Ａ）〜（Ｃ）を下記配合比で含む繊維強化樹脂組成物。
[成分]
（Ａ）カップリング剤とエマルジョンで表面を処理されたガラス繊維
（Ｂ）熱可塑性樹脂
（Ｃ）アミノ基含有熱可塑性樹脂
[配合比]
（Ａ）：［（Ｂ）＋（Ｃ）］＝１〜８０質量％：９９〜２０質量％
【請求項２】
前記カップリング剤がエポキシシランを含むシランカップリング剤である請求項１に記載の繊維強化樹脂組成物。
【請求項３】
前記カップリング剤がアミノシランを含むシランカップリング剤である請求項１に記載の繊維強化樹脂組成物。
【請求項４】
前記エマルジョンがウレタン系又はオレフィン系エマルジョンである請求項１〜３のいずれか一項に記載の繊維強化樹脂組成物。
【請求項５】
前記熱可塑性樹脂（Ｂ）がポリオレフィン系樹脂である請求項１〜４のいずれか一項に記載の繊維強化樹脂組成物。
【請求項６】
前記熱可塑性樹脂（Ｂ）がポリプロピレン系樹脂である請求項１〜４のいずれか一項に記載の繊維強化樹脂組成物。
【請求項７】
前記アミノ基含有熱可塑性樹脂（Ｃ）がアミノ基含有ポリプロピレン系樹脂である請求項１〜６のいずれか一項に記載の繊維強化樹脂組成物。
【請求項８】
請求項１〜７のいずれか一項に記載の繊維強化樹脂組成物を成形してなる成形品。
【発明の詳細な説明】
【技術分野】
【０００１】
本発明は、繊維強化樹脂組成物及びその成形品に関する。
【背景技術】
【０００２】
ガラス繊維強化ポリプロピレン（ＧＦＰＰ）においては、通常、アミノシラン等のシランカップリング剤で処理されたガラス繊維にカルボン酸変性ポリプロピレンを添加することにより、ＧＦＰＰを高物性化することできる。
【０００３】
しかし、ポリプロピレンの物性を向上するために、変性ポリプロピレンにおいて、カルボン酸以外の官能基で変性することについては、ほとんど検討されていない。例えば、特許文献１では、変性ポリプロピレンとして、「カップリング剤と化学結合できる官能基を有する変性ポリプロピレン」だけしか開示されていない。つまり、シランカップリング剤の官能基（通常アミノ基）と反応しない官能基については知られていない。
【０００４】
工業的にＧＦＰＰを製造する場合、通常はエマルジョン及びシランカップリング剤を含むサイジング剤で処理されたガラス繊維を用いる。そのため、繊維表面上はシランカップリング剤とエマルジョンの混合状態になっている。さらに、通常はシランカップリング剤の量よりもエマルジョンの量の方が多いため、シランカップリング剤と反応する官能基が結合できる面積は比較的狭く、ＧＦＰＰの一定以上の強度の向上は限られていた。
【特許文献１】特開平０７−２３２３２４号公報
【発明の開示】
【発明が解決しようとする課題】
【０００５】
本発明の目的は、強度が高い繊維強化樹脂組成物及び成形品を提供することである。
【課題を解決するための手段】
【０００６】
本発明者らは鋭意研究の結果、サイジング剤中のエマルジョンと結合しうるアミノ基をもつ熱可塑性樹脂を添加することでＧＦＰＰの強度を向上できることを見出し、本発明を完成させた。
【０００７】
本発明によれば、以下の繊維強化樹脂組成物及びその成形品が提供される。
１．下記成分（Ａ）〜（Ｃ）を下記配合比で含む繊維強化樹脂組成物。
[成分]
（Ａ）カップリング剤とエマルジョンで表面を処理されたガラス繊維
（Ｂ）熱可塑性樹脂
（Ｃ）アミノ基含有熱可塑性樹脂
[配合比]
（Ａ）：［（Ｂ）＋（Ｃ）］＝１〜８０質量％：９９〜２０質量％
２．前記カップリング剤がエポキシシランを含むシランカップリング剤である１に記載の繊維強化樹脂組成物。
３．前記カップリング剤がアミノシランを含むシランカップリング剤である１に記載の繊維強化樹脂組成物。
４．前記エマルジョンがウレタン系又はオレフィン系エマルジョンである１〜３のいずれか一に記載の繊維強化樹脂組成物。
５．前記熱可塑性樹脂（Ｂ）がポリオレフィン系樹脂である１〜４のいずれか一に記載の繊維強化樹脂組成物。
６．前記熱可塑性樹脂（Ｂ）がポリプロピレン系樹脂である１〜４のいずれか一に記載の繊維強化樹脂組成物。
７．前記アミノ基含有熱可塑性樹脂（Ｃ）がアミノ基含有ポリプロピレン系樹脂である１〜６のいずれか一に記載の繊維強化樹脂組成物。
８．１〜７のいずれか一に記載の繊維強化樹脂組成物を成形してなる成形品。
【発明の効果】
【０００８】
本発明によれば、強度が高い繊維強化樹脂組成物及び成形品を提供することができる。
【発明を実施するための最良の形態】
【０００９】
本発明の組成物は、カップリング剤とエマルジョンで表面を処理されたガラス繊維（Ａ）、熱可塑性樹脂（Ｂ）及びアミノ基含有熱可塑性樹脂（Ｃ）を含む。
本発明の組成物に使用するガラス繊維（Ａ）としては、例えば、Ｅガラス（Ｅｌｅｃｔｒｉｃａｌ  ｇｌａｓｓ）、Ｃガラス（Ｃｈｅｍｉｃａｌ  ｇｌａｓｓ）、Ａガラス（Ａｌｋａｌｉ  ｇｌａｓｓ）、Ｓガラス（Ｈｉｇｈ  ｓｔｒｅｎｇｔｈ  ｇｌａｓｓ）及び耐アルカリガラス等のガラスを溶融紡糸してフィラメント状の繊維にしたものを挙げることができる。
【００１０】
ガラス繊維の繊維径は、好ましくは３〜３０μｍであり、さらに好ましくは６〜２５μｍ、特に好ましくは１０〜１８μｍである。繊維径が過小であると、繊維が破損しやすいため、強化繊維束の生産性が低下することがあり、またペレットを連続製造するときに、繊維を多数本束ねなければならなくなり、繊維束をつなぐ手間が煩雑となったり生産性が低下するため好ましくない。また、好ましいペレット長が決まっているときは、繊維径が過大であると、繊維のアスペクト比が低下することとなり、補強効果が充分発揮されなくなることがあることから好ましくない。
【００１１】
ガラス長繊維としては、連続状ガラス繊維束が用いられ、これはガラスロービングとして市販されている。通常、その平均繊維径は４〜３０μｍ、フィラメント集束本数は４００〜１０，０００本、及びテックス番手は３００〜２０，０００ｇ／ｋｍであるが、好ましくは平均繊維径９〜２３μｍ、集束本数１，０００〜６，０００本である。
【００１２】
連続状ガラス繊維束は、ガラスロービングの他に特開平６−１１４８３０号公報に記載のケーキ等も制限なしに使用できる。
【００１３】
他に、ガラス繊維として、ガラスチョップドストランドを用いることもできる。このチョップドストランドの長さは、通常３〜５０ｍｍ、繊維の径は３〜２５μｍ程度、好ましくは８〜１４μｍである。
樹脂組成物中のガラス繊維の繊維長は、通常０．０１〜２００ｍｍ、好ましくは０．２〜６０ｍｍ、より好ましくは４〜２０ｍｍ、特に好ましくは６〜１２ｍｍである。
樹脂組成物中のガラス繊維のアスペクト比は通常１〜１００００、好ましくは２０〜４０００、特に好ましくは５０〜２０００、さらに好ましくは１００〜１０００である。
【００１４】
さらに、特開昭６１−１８７１３７号公報、特開昭６１−２１９７３２号公報、特開昭６１−２１９７３４号公報、特開平７−２９１６４９号公報、特開平７−１０５９１号公報、成形加工  第１５巻  第９号  ２００３  ６１２（山尾他）等に記載の異形断面（楕円形、まゆ型、偏平）ガラス繊維を使用できる。特に、ガラス断面の短径Ｄ１に対する長径Ｄ２の比Ｄ２／Ｄ１が１．３〜１０（特に好ましくは２〜５）で短径Ｄ１が３〜３０μｍ（特に好ましくは４〜２０μｍ）が好ましい。
【００１５】
本発明では、ガラス繊維表面に、熱可塑性樹脂との界面接着性付与又は向上のため、カップリング剤とエマルジョンで表面処理が施されている。
表面処理量は強熱減量として通常０．０５〜１０質量％、好ましくは０．１〜５質量％、特に好ましくは０．２〜１質量％である。また、カップリング剤とエマルジョン（固形）の割合は、通常８０：２０〜１：９９、好ましくは６０：４０〜２：９８、より好ましくは５０：５０〜５：９５、さらに好ましくは４０：６０〜１０：９０である。カップリング剤とエマルジョンによる表面処理は、同時に行ってもよいし、別々に行ってもよい。
【００１６】
ガラス繊維表面処理に使用するカップリング剤としては、シラン系カップリング剤、チタン系カップリング剤として従来から使用されているものの中から適宜選択することができる。
シラン系カップリング剤はアミノシラン、エポキシシランを含むものが好ましく、エポキシシランを含むものが特に好ましい。
具体的には、例えば、γ−アミノプロピルトリエトキシシラン、Ｎ−β−（アミノエチル）−γ−アミノプロピルトリメトキシシラン、γ−グリシドキシプロピルトリメトキシシラン、β−（３，４−エポキシシクロヘキシル）エチルトリメトキシシランビニルトリエトキシシラン、ビニル−トリス（β−メトキシエトキシ）シラン、γ−メタクリロキシプロピルトリメトキシシラン、β−（２，４−エポキシシクロヘキシル）エトキシメトキシシラン、γ−（２−アミノエチル）アミノプロピルトリメトキシシラン、Ｎ−β−（アミノエチル）−γ−アミノプロピルトリメトキシシラン等のアミノシランやエポキシシランが使用できる。
【００１７】
ガラス繊維表面処理に使用するエマルジョン（樹脂エマルジョン）としては、エポキシ系、ウレタン系、オレフィン系、アクリル系、酢酸ビニル系、ポリエステル系エマルジョンが好ましく、ウレタン系あるいはオレフィン系エマルジョンが特に好ましい。
【００１８】
ここで、ウレタン系エマルジョンは、通常、ジイソシアネート化合物と多価アルコールとの重付加反応により得られるポリイソシアネートを５０重量％以上の割合で含有するものであれば、油変性型、湿気硬化型及びブロック型等の一液タイプ、触媒硬化型及びポリオール硬化型等の二液タイプのいずれもが採用できる。
【００１９】
さらに、ウレタン系エマルジョンとして、公知の水性ポリウレタン樹脂を特に制限なく使用できる。また、水溶性あるいは水分散性のいずれを用いてもよい。水分散性としては、自己乳化タイプ、乳化剤を含む強制乳化タイプのいずれを用いてもよい。
【００２０】
自己乳化タイプのものとしては、ポリウレタン樹脂中に水との親和性を有するエチレンオキサイドブロックを導入したノニオン系タイプやアニオン性官能基を導入したアニオン系タイプ、これらの両方を合わせ持つノニオン／アニオン共存系タイプ等が挙げられる。
本発明では、カップリング剤（シランカップリング剤）を添加することから、カップリング剤の凝集を抑制しエマルジョン安定性に優れるノニオン系又はノニオン／アニオン共存系タイプが好ましい。
【００２１】
強制乳化タイプに用いる乳化剤としては、ノニオン系、アニオン系、カチオン系のいずれを用いてもよいが、一般的なウレタン系乳化剤であるノニオン系又はアニオン系が好ましい。ノニオン系、又はノニオン／アニオン共存系がカップリング剤の凝集を抑制する観点から特に好ましい。
【００２２】
市販のものとしては、大日本インキ化学製の水性ウレタン樹脂ハイドラシリーズ（ＨＷ−３０１、３１１、３１２Ｂ、３３７、１１１、１１２、９２０、９３０、９３５、９４０、ＡＰ−７０、ボンディック１９４０ＮＳ、２２１０）、吉村油化製ユカレジンＵ−００４、００７、００９、バイエル製インプラニールＤＬＳが挙げられる。
【００２３】
一方、オレフィン系エマルジョンとしては、不飽和カルボン酸又はその誘導体で変性された変性ポリオレフィン系樹脂が使用できる。
特に熱可塑性樹脂がポリプロピレン系樹脂の場合、好ましいのは、カルボン酸変性ポリプロピレン系樹脂で、マレイン酸変性ポリプロピレン系樹脂が好ましい。エマルジョンに用いるマレイン酸変性ポリプロピレン系樹脂の数平均分子量は２０００〜５００００が好ましく、６０００〜３００００がより好ましく、９０００〜２８０００がさらに好ましく、１３０００〜２４０００がさらに好ましい。
【００２４】
上記の他、エマルジョンの種類、調整・作成方法、ガラス繊維への処理方法は、下記文献等公知のものが利用できる。
特開２００３−１９２９１１号公報、特開平６−２０００９４号公報、特開２００３−２５３５６３号公報、特開２００３−１９１２３６号公報、特開平７−３０９９７９号公報法、特開平７−２８６０５０号公報、特開２００４−０１１０３０号公報、特開平９−３０１７４６号公報、特開２０００−２８１３９１号公報、特開平７−２２３８４６号公報。
【００２５】
カップリング剤・エマルジョンで処理済のガラス繊維として、市販品を利用することもできる。
市販のガラスロービングとしては、下記のものが挙げられる。
（１）旭ファイバーグラス（株）製
ＥＲ２２２０（繊維径１６μｍ、アミノシランカップリング剤、オレフィン系エマルジョン使用、約４０００本を収束）
ＥＲ７４０（繊維径１３μｍ、アミノシランカップリング剤、オレフィン系エマルジョン使用、約２０００本を収束）
（２）日本電気硝子（株）製
ＥＲ２３１０Ｔ−４４１Ｎ（繊維径１７μｍ、アミノシランカップリング剤、オレフィン系エマルジョン使用、約４０００本を収束）
（３）セントラル硝子（株）製
ＥＲＳ２３１０−ＬＦ７０１（繊維径１７μｍ、アミノシランカップリング剤、ウレタン系・オレフィン系混合エマルジョン使用、約４０００本を収束）
ＥＲＳ２３１０−ＬＦ７０２（繊維径１７μｍ、アミノシランカップリング剤、ウレタン系エマルジョン使用、約４０００本を収束）
（４）エヌエスジー・ヴェトロテックス（株）製
ＲＯ９９  ２４００  Ｐ３１９（繊維径１７μｍ、アミノシランカップリング剤、オレフィン系エマルジョン使用、約４０００本を収束）
【００２６】
また、チョップドストランドとしては、下記のものが挙げられる。
（１）旭ファイバーグラス（株）製
０３  ＪＡ  ＦＴ１７（繊維径１０μｍ、アミノシランカップリング剤、ウレタン系エマルジョン）
０３  ＭＡ  ＦＴ１７０（繊維径１３μｍ、アミノシランカップリング剤、ウレタン系エマルジョン）
０３  ＪＡ  ４８６Ａ（繊維径１０μｍ、アミノシランカップリング剤、エポキシ系エマルジョン）
０３  ＭＡ  ４８６Ａ（繊維径１３μｍ、アミノシランカップリング剤、エポキシ系エマルジョン）
０３  ＪＡ  ＦＴ７６０Ａ（繊維径１０μｍ、アミノシランカップリング剤、オレフィン系エマルジョン）
０３  ＭＡ  ＦＴ１７０Ａ（繊維径１３μｍ、アミノシランカップリング剤、オレフィン系エマルジョン）
【００２７】
（２）日本電気硝子（株）製
Ｔ−４８０Ｈ（繊維径１０．５μｍ、アミノシランカップリング剤、オレフィン系エマルジョン）
Ｔ−４８８ＧＨ（繊維径１０．５μｍ、アミノシランカップリング剤、ウレタン系エマルジョン）
【００２８】
（３）エヌエスジー・ヴェトロテックス（株）製
ＥＣ１０  ９６８（繊維径１０μｍ、アミノシランカップリング剤、オレフィン系エマルジョン）
ＥＣ１３  ９６８（繊維径１３μｍ、アミノシランカップリング剤、オレフィン系エマルジョン）
ＲＥＳ０３−ＴＰ１５（繊維径１０μｍ、アミノシランカップリング剤、オレフィン系エマルジョン）
ＲＥＳ０３Ｘ−ＴＰ  Ｂ０１６０（繊維径１０μｍ、エポキシシラン／アミノシラン併用カップリング剤、エポキシ系エマルジョン）
【００２９】
（４）日東紡
ＣＳ  ３Ｊ−９５６（繊維径１１μｍ、アミノシランカップリング剤、アクリル系エマルジョン）
ＣＳ  ３Ｊ−２５４（繊維径１３μｍ、アミノシランカップリング剤、アクリル系エマルジョン）
ＣＳ  ３ＰＥ−９５６（繊維径１１μｍ、アミノシランカップリング剤、ウレタン系エマルジョン）
【００３０】
本発明の組成物に使用する熱可塑性樹脂（Ｂ）には特に制限はない。例えば、ポリプロピレン、プロピレン・エチレンブロック共重合体、プロピレン・エチレンランダム共重合体、高密度ポリエチレン等のポリオレフィン系樹脂、ポリスチレン、ゴム変性耐衝撃性ポリスチレン、シンジオタクチック構造を含むポリスチレン、ＡＢＳ樹脂、ＡＳ樹脂等のスチレン系樹脂、ポリエステル系樹脂、ポリアセタール系樹脂、ポリ芳香族エーテル又はアクリレート系樹脂等を使用できる。
【００３１】
これらの熱可塑性樹脂のうち、ポリオレフィン系樹脂が好ましく、特に、ポリプロピレン、プロピレンと他のオレフィンとのブロック共重合体、ランダム共重合体、又はこれらの共重合体等のポリプロピレン系樹脂を使用するのが好ましい。高い引張り強度を得るためには、プロピレン単独重合体が好ましく、高い衝撃強度を得るためにはプロピレン・エチレン共重合体が好ましい。
尚、上記熱可塑性樹脂は単独で用いることもできるが、二種類以上を混合して用いてもよい。
【００３２】
ポリプロピレン系樹脂のＭＦＲは、ＪＩＳ  Ｋ  ７２１０−１９９９に準拠し、温度２３０℃、荷重２．１６ｋｇの条件で測定した値で、好ましくは１〜５００ｇ／１０分、より好ましくは５〜３００ｇ／１０分、さらに好ましくは１０〜２００ｇ／１０分である。
ＭＦＲが１ｇ／１０分未満であると成形体中の強化繊維の分散性が低下し、成形体の外観不良が見られることがあり、ＭＦＲが５００ｇ／１０分より大きいと、衝撃強度に劣ることがあり好ましくない。
【００３３】
ポリプロピレン系樹脂の立体規則性指標は、好ましくは９３％以上、より好ましくは９５％以上、特に好ましくは９７％である。
立体規則性指標の測定の方法は以下の通りである。
即ち、ＮＭＲ試料管に試料２２０ｍｇを採取し、これに１，２，４−トリクロロベンゼン／重ベンゼン混合溶媒（容量比９０／１０）３ミリリットルを加えたのち、キャップをして１３０℃で均一に溶解後、１３Ｃ−ＮＭＲの測定を次に示す測定条件で行う。
装置：日本電子（株）製ＪＮＭ−ＥＸ４００
パルス幅：９μｓ（４５°）
パルス繰り返し時間：４秒
スペクトル幅：２００００Ｈｚ
測定温度：１３０℃
積算回数：１０００〜１００００回
【００３４】
ポリプロピレン系樹脂のＤＳＣで測定した結晶化温度（Ｔｃ）は通常８０〜１４０℃、好ましくは９０〜１３０℃、特に好ましくは１１０〜１２５℃である。
ポリプロピレン系樹脂のＧＰＣで測定した分子量分布（Ｍｗ／Ｍｎ）は通常２〜２０、好ましくは２〜１０、特に好ましくは２．５〜６である。
ポリプロピレン系樹脂の分子量は特開２００２−２２６５１０号公報に記載されているように水素量等で調整できる。
【００３５】
また、プロピレン・エチレン共重合体を用いる場合、その非晶部の割合は通常１〜７０質量％、好ましくは２〜４０質量％、特に好ましくは４〜２０質量％で、非晶部のη（１３５℃、デカリン中）は、通常０．５〜１０、好ましくは１〜６、特に好ましくは２〜４である。
【００３６】
ポリプロピレン系樹脂の製造方法は、特開平１１−７１４３１号報、特開２００２−２４９６２４号報に記載の公知の方法で製造できる。具体的には、ポリプロピレン系樹脂は、重合用触媒を用いてプロピレン等をスラリー重合、気相重合、あるいは、液層塊状重合することにより製造でき、重合方式としては、バッチ重合、連続重合のどちらの方式も採用することができる。
【００３７】
また、ポリプロピレン系樹脂は市販のものを使用できる。また、市販のポリプロピレン系樹脂を有機過酸化物で流動性を調整したものや複数のものを混合したものも使用できる。これらは樹脂組成物としても、希釈ブレンド用としても使用できる。
【００３８】
市販のポリプロピレン系樹脂の例として以下のものが挙げられる。ただし、これらに限定されない。
（１）出光石油化学（株）製
（ａ）プロピレン単独重合体
Ｊ−２００３ＧＰ（ＭＦＲ＝２１）、Ｊ−２０００ＧＰ（ＭＦＲ＝２１）、Ｊ−９０３ＧＰ（ＭＦＲ＝１３）、Ｊ−９００ＧＰ（ＭＦＲ＝１３）、Ｊ−７００ＧＰ（ＭＦＲ＝８）、Ｊ−３００３ＧＶ（ＭＦＲ＝３０）、Ｊ−３０００ＧＶ（ＭＦＲ＝３０）、Ｊ−３０００ＧＰ（ＭＦＲ＝３０）、Ｙ−２０００ＧＰ（ＭＦＲ＝２０）、Ｙ−６００５ＧＭ（ＭＦＲ＝６０）、Ｅ−１０５ＧＭ（ＭＦＲ＝０．５）、Ｆ−３００ＳＶ（ＭＦＲ＝３）、Ｙ−４００ＧＰ（ＭＦＲ＝４）
【００３９】
（ｂ）プロピレン・エチレンブロック共重合体
Ｊ−６０８３ＨＰ（ＭＦＲ＝６０）、Ｊ−５０６６ＨＰ（ＭＦＲ＝５０）、Ｊ−５０５１ＨＰ（ＭＦＲ＝５０）、Ｊ−３０５４ＨＰ（ＭＦＲ＝４０）、Ｊ−３０５６ＨＰ（ＭＦＲ＝４０）、Ｊ−９５０ＨＰ（ＭＦＲ＝３２）、Ｊ−７６２ＨＰ（ＭＦＲ＝１３）、Ｊ−４６６ＨＰ（ＭＦＲ＝３）、ＪＲ３０７０ＨＰ（ＭＦＲ＝３０）、Ｊ−７８６ＨＶ（ＭＦＲ＝１３）
【００４０】
（ｃ）プロピレン・エチレンランダム共重合体
Ｊ−３０２１ＧＡ（ＭＦＲ＝３０）、Ｊ−３０２１ＧＲ（ＭＦＲ＝３０）、Ｊ−２０２１ＧＲ（ＭＦＲ＝２０）
【００４１】
（２）サンアロマー（株）製
（ａ）プロピレン単独重合体
ＰＭ９００Ｍ（ＭＦＲ＝３０）、ＰＭ９００Ａ（ＭＦＲ＝３０）、ＰＭ８０２Ａ（ＭＦＲ＝２０）、ＰＭ８０１Ｚ（ＭＦＲ＝１３）、ＰＭ６００Ｚ（ＭＦＲ＝７．５）、ＰＭ６００Ｍ（ＭＦＲ＝７．５）、ＰＭ６００Ｈ（ＭＦＲ＝７．５）、ＰＭ６００Ａ（ＭＦＲ＝７．５）、ＰＦ−６１１（ＭＦＲ＝３０）、ＰＦ−８１４（ＭＦＲ＝３）
【００４２】
（ｂ）プロピレン・エチレンブロック共重合体
ＰＭＢ７０Ｘ（ＭＦＲ＝６３）、ＰＭＢ６５Ｘ（ＭＦＲ＝６３）、ＰＭＢ６０Ｗ（ＭＦＲ＝６３）、ＰＭＢ６０Ａ（ＭＦＲ＝６３）、ＰＭＡ６０Ｚ（ＭＦＲ＝４５）、ＰＭＡ８０Ｘ（ＭＦＲ＝４３）、ＰＭＡ６０Ａ（ＭＦＲ＝４３）、ＰＭ９６５Ｃ（ＭＦＲ＝３５）、ＰＭ９５３Ｍ（ＭＦＲ＝３０）、ＰＭ７６１Ａ（ＭＦＲ＝９．５）
【００４３】
（ｃ）プロピレン・エチレンランダム共重合体
ＰＶＣ２０Ｍ（ＭＦＲ＝８５）、ＰＭＣ２０Ｍ（ＭＦＲ＝８５）、ＰＭＡ２０Ｖ（ＭＦＲ＝４５）、ＰＶ９４０Ｍ（ＭＦＲ＝３０）、ＰＭ８２２Ｖ（ＭＦＲ＝２０）、ＰＭ８１１Ｍ（ＭＦＲ＝１３）、ＰＭ７３１Ｖ（ＭＦＲ＝９．５）
【００４４】
（３）日本ポリプロ（株）製（ノバテックＰＰ）
（ａ）プロピレン単独重合体
ＭＡ３（ＭＦＲ＝１１）、ＭＡ３ＡＨ（ＭＦＲ＝１２）、ＭＡ０３（ＭＦＲ＝２５）
【００４５】
（ｂ）プロピレン・エチレンランダム共重合体
ＢＣ０６Ｃ（ＭＦＲ＝６０）、ＢＣ０５Ｂ（ＭＦＲ＝５０）、ＢＣ０３ＧＳ（ＭＦＲ＝３０）、ＢＣ０３Ｂ（ＭＦＲ＝３０）、ＢＣ０３Ｃ（ＭＦＲ＝３０）、ＢＣ２Ｅ（ＭＦＲ＝１６）、ＢＣ３Ｌ（ＭＦＲ＝１０）、ＢＣ３Ｈ（ＭＦＲ＝８．５）、ＢＣ３Ｆ（ＭＦＲ＝８．５）、ＢＣ４ＡＳＷ（ＭＦＲ＝５）、ＢＣ６ＤＲ（ＭＦＲ＝２．５）、ＢＣ６Ｃ（ＭＦＲ＝２．５）、ＢＣ８（ＭＦＲ＝１．８）
【００４６】
（４）三井化学（株）製（三井ポリプロ）
（ａ）プロピレン単独重合体
Ｊ１３９（ＭＦＲ＝５０）、Ｊ１３６（ＭＦＲ＝２０）、ＣＪ７００（ＭＦＲ＝１０）、Ｊ１０８Ｍ（ＭＦＲ＝４５）、Ｊ１０７Ｇ（ＭＦＲ＝３０）、Ｊ１０６Ｇ（ＭＦＲ＝１５）、Ｊ１０５Ｇ（ＭＦＲ＝９）
【００４７】
（ｂ）プロピレン・エチレンブロック共重合体
Ｊ７０９ＵＧ（ＭＦＲ＝５５）、Ｊ７０８ＵＧ（ＭＦＲ＝４５）、Ｊ８３０ＨＶ（ＭＦＲ＝３０）、Ｊ７１７ＺＧ（ＭＦＲ＝３２）、Ｊ７０７ＥＧ（ＭＦＲ＝３０）、Ｊ７０７Ｇ（ＭＦＲ＝３０）、Ｊ７１５Ｍ（ＭＦＲ＝９）、Ｊ７０５ＵＧ（ＭＦＲ＝９）、Ｊ７０４ＵＧ（ＭＦＲ＝５）、Ｊ７０２ＬＢ（ＭＦＲ＝１．８）
【００４８】
（ｃ）プロピレン・エチレンランダム共重合体
Ｊ２２９Ｅ（ＭＦＲ＝５２）、Ｊ２２６Ｅ（ＭＦＲ＝２０）
【００４９】
本発明の組成物に使用するアミノ基含有熱可塑性樹脂（Ｃ）は、熱可塑性樹脂中にアミノ基を導入したものである。変性される熱可塑性樹脂としては、例えば、ポリエチレン系樹脂、ポリプロピレン系樹脂等のポリオレフィン系樹脂が挙げられる。
好適なアミノ基含有熱可塑性樹脂（Ｃ）として、アミノ基含有ポリプロピレン系樹脂が挙げられる。
【００５０】
アミノ基含有ポリプロピレン系樹脂及びその製造方法は、特公昭４４−１５４０号公報、特開平４−２９６３４０号公報、特開平４−２９６３６６号公報、特開平７−５３８１２号公報、特開平８−３３７９号公報及び特開平８−３４８８７号公報等に記載されている。
【００５１】
熱可塑性樹脂（Ｂ）としてポリプロピレン系樹脂又はその混合物を使用する場合は、アミノ基含有熱可塑性樹脂（Ｃ）としてアミノ基含有ポリプロピレン系樹脂を用いることが好ましい。アミノ基含有ポリプロピレン系樹脂には、上述のポリプロピレン系樹脂と同様に、プロピレン単独重合体、プロピレンランダム共重合体、プロピレンブロック共重合体を含む。
【００５２】
熱可塑性樹脂にアミノ基を導入する方法には、グラフト変性、共重合化、末端変性等の方法を使用することができる。
【００５３】
アミノ基含有熱可塑性樹脂（Ｃ）の１分子当たりの平均アミノ基数は、通常１．５〜５０個／分子、好ましくは３〜３０個／分子、特に好ましくは５〜２０個／分子である。１分子当たりの平均アミノ基数が１．５個／分子以上であれば、網目構造を形成し強度が得られ易く、５０個／分子を超えると製造時にゲル化しやすく好ましくない。
アミノ基含有熱可塑性樹脂（Ｃ）の１分子当たりの平均アミノ基数は、フーリエ変換赤外分光法（ＦＴＩＲ）で測定したアミノ基の付加量、ＧＰＣで測定した数平均分子量から算出することができる。
【００５４】
また、極限粘度η（テトラリン中、１３５℃）は、通常０．１〜５、好ましくは０．３〜３、さらに好ましくは０．５〜２である。
アミノ基含有熱可塑性樹脂（Ｃ）のＧＰＣで測定した分子量５，０００以下の成分は、１０質量％以下が好ましく、６質量％以下がさらに好ましく、３質量％以下が特に好ましい。アミノ基含有熱可塑性樹脂（Ｃ）のＧＰＣで測定した分子量分布（Ｍｗ／Ｍｎ）は通常２〜２０、好ましくは２〜１０、さらに好ましくは２〜６、特に好ましくは２．５〜５である。
【００５５】
また、アミノ基含有熱可塑性樹脂（Ｃ）がポリプロピレン系樹脂の場合、ＤＳＣで測定した結晶化温度（Ｔｃ）が、通常８０〜１４０℃、好ましくは９０〜１３０℃、特に好ましくは１００〜１２０℃である。
【００５６】
本発明の組成物の成分（Ａ）〜（Ｃ）の配合量は、（Ａ）：［（Ｂ）＋（Ｃ）］＝１〜８０質量％：９９〜２０質量％の関係を満たす。好ましくは、（Ａ）：［（Ｂ）＋（Ｃ）］＝３〜６５質量％：９７〜３５質量％の関係を満たす。特に好ましくは、（Ａ）：［（Ｂ）＋（Ｃ）］＝５〜４５質量％：９５〜５５質量％の関係を満たす。
また、（Ｂ）と（Ｃ）の配合量は、通常(Ｂ)：（Ｃ）=０．１〜９９．９：９９．９〜０．１、好ましくは（Ｂ）：（Ｃ）＝０．５〜２０：９９．５〜８０、さらに好ましくは（Ｂ）：（Ｃ）＝１〜１０：９９〜９０である。
【００５７】
本発明の組成物には、用途に応じて各種の添加剤、例えば、分散剤、滑剤、可塑剤、離型剤、難燃剤、酸化防止剤（フェノール系酸化防止剤、リン酸化防止剤、イオウ系酸化防止剤）、帯電防止剤、光安定剤、紫外線吸収剤、金属不活性剤、結晶化促進剤（増核剤）、水酸化マグネシウム、水酸化アルミニウム等のアルカリ土類金属化合物、発泡剤、架橋剤、抗菌剤等の改質用添加剤、カーボンブラック、硫化亜鉛、顔料、染料等の着色剤、酸化チタン、ベンガラ、アゾ顔料、アントラキノン顔料、フタロシアニン、タルク、炭酸カルシウム、マイカ、クレー、グラファイト、ガラスフレーク等の粒子状充填剤、ワラストナイト、ミルドファイバー等の短繊維状充填剤、セルロース、竹繊維、アラミド繊維等の有機系充填剤、チタン酸カリウム等のウィスカー等の公知の添加剤を添加することができる。
【００５８】
本発明の組成物には、用途に応じて各種のエラストマーを添加することができる。オレフィン系エラストマーとしては例えば、特開２００２−３６１６号公報の記載のものが利用できる。
【００５９】
本発明の繊維強化樹脂組成物はマット（ガラスマットシート）、プレプリグ、樹脂ペレット等の形態で使用できるが、加工が容易な樹脂ペレットであることが好ましい。
また、成形機にガラス繊維ロービングを直接導入し、成形機内で熱可塑性樹脂、アミノ基含有熱可塑性樹脂と混合し直接成形する方法（Plastics  Info  World  Vol.4  No.11  21-35(2002)）も使用できる。
【００６０】
繊維強化樹脂ペレットの形状は、パウダー状、フレーク状、ペレット状のいずれでも構わない。
繊維強化樹脂ペレットのペレット長は通常１〜２００ｍｍの長さである。繊維長が短すぎると、剛性、耐熱性及び衝撃強度の改善効果が低く、反り変形も大きくなる場合があり、また、ペレット長が長すぎると成形が困難となる場合がある。ペレット長は２〜１００ｍｍの範囲が好ましく、２〜５０ｍｍの範囲がより好ましく、２〜２５ｍｍの範囲がさらに好ましい。
【００６１】
次に、本発明の組成物の製造方法について説明する。
本発明の組成物は、短繊維強化樹脂ペレットである場合は、押出し機等に上記（Ａ）〜（Ｃ）成分の一部又は全部を溶融混練して製造することができ、長繊維強化樹脂ペレットである場合は、引き抜き法等公知の方法で製造することができる。上記（Ａ）〜（Ｃ）成分の一部を別途溶融混練した後、混合（ブレンド）してもよい。
【００６２】
長繊維強化樹脂ペレットは、組成物中の繊維のアスペクト比が大きくなり、強度が高い組成物を得やすいため、より顕著な効果が得られる。
【００６３】
長繊維強化樹脂ペレットは、特開平１０−２６４１５２号公報、文献（成形加工、第５巻、第７号、４５４（１９９３））等に記載の方法やその他公知の方法で作ることができるが、例えば、以下の方法で製造できる。
【００６４】
長繊維強化樹脂ペレットは、数千本からなる強化繊維のロービングを含浸ダイスに導き、フィラメント間に溶融した熱可塑性樹脂を均一に含浸させた後、必要な長さ（例えば、２〜２００ｍｍ）に切断することにより容易に得ることができる。
【００６５】
例えば、押出機先端に設けられた含浸ダイス中に、押出機より溶融樹脂を供給する一方、連続状ガラス繊維束を通過させ、ガラス繊維束に溶融樹脂を含浸させたのちノズルを通して引抜き、所定の長さ（例えば、２〜５０ｍｍ）にペレタイズする方法がとられる。熱可塑性樹脂、変性剤、有機過酸化物等をドライブレンドして押出機のホッパーに投入し、変性も同時に行いながら供給する方法も取り得る。
【００６６】
含浸させるための方法としては、特に制限はなく、ロービングを樹脂粉体流動床に通した後、樹脂の融点以上に加熱する方法（特開昭４６−４５４５号公報）、強化繊維のロービングを熱可塑性樹脂粉体流動層中に通して、これに熱可塑性樹脂粉体を付着させた後、熱可塑性樹脂の融点以上に加熱して熱可塑性樹脂を含浸させる方法（特開昭４６−４５４５号公報）、クロスヘッドダイを用いて強化繊維のロービングに溶融させた熱可塑性樹脂を含浸させる方法（特開昭６２−６０６２５号公報、特開昭６３−１３２０３６号公報、特開昭６３−２６４３２６号公報、特開平１−２０８１１８号公報）、樹脂繊維と強化繊維のロービングとを混繊した後、樹脂の融点以上に加熱して樹脂を含浸させる方法（特開昭６１−１１８２３５号公報）、ダイ内部に複数のロッドを配置し、これをロービングをじぐざぐ状に巻き掛けて開繊させ、溶融樹脂を含浸させる方法（特開平１０−２６４１５２号公報）、開繊ピン対の間をピンに接触させずに通過させる方法（ＷＯ９７／１９８０５）、ローラーによって撚りを与え含浸させる方法（特開平５−１６９４４５号公報）、ガラス繊維と熱可塑性樹脂の混合系を作り加熱させる方法（Ｖｅｔｒｏｔｅｘ社）、吸気エアーを利用する方法（特開平９−３２３３２２号公報）、ガラスフィラメントの直径の変動を一定内に制御する方法（特開２００３−１９２９１１号公報）等、何れの方法も用いることができる。
また、上記の異形断面（楕円形、まゆ型、偏平）ガラス繊維を用いると、含浸性が良く、好ましい。
【００６７】
樹脂を溶融する過程において、２以上のフィード部を持つ押出機を使用し、トップフィードから、樹脂と樹脂の分解剤（ポリプロピレン系樹脂の場合有機過酸化物が好ましい）、サイドフィードから別の樹脂を投入して製造できる。
【００６８】
樹脂を溶融する過程において、２台以上の押出機（押出し部）を使用し、そのうち１台以上の押出機には樹脂と樹脂の分解剤（ポリプロピレン系樹脂の場合有機過酸化物が好ましい）を投入して製造できる。
【００６９】
公知の製造方法で、押出機の少なくとも１個所に樹脂、変性剤、分解剤及び／又は架橋剤（ポリプロピレン系樹脂の場合有機過酸化物が好ましい）を投入して製造してもよい。
【００７０】
短繊維強化樹脂ペレットは公知の方法で製造することができるが、例えば、以下の方法で製造できる。
【００７１】
各成分を所定の割合にてロールミル、バンバリーミキサー、ニーダー等でよく混練分散させる。タンブラー式ブレンダー、ヘンシェルミキサー、リボンミキサー等でドライブレンドしてもよい。
一軸押出機、二軸押出機等で混練してペレット状の成形材料とする。
【００７２】
本発明の成形品は、射出成形法、押出成形法、中空成形法、圧縮成形法、射出圧縮成形法、ガス注入射出成形、又は発泡射出成形等の公知の成形法により製造できる。特に射出成形法、圧縮成形法及び射出圧縮成形法が好ましい。
【００７３】
成形品は、本発明の組成物をそのまま成形してもよいし、希釈材とブレンドしてから成形してもよい。繊維強化樹脂ペレットと希釈材（繊維強化ペレットと同じ熱可塑性樹脂等）との配合は、ドライブレンド方式でかまわない。むしろ、組成物中の繊維長を保持し、より高い剛性、耐衝撃性、耐久性の改良効果を得るためには、ドライブレンド後は押出機を通さず、直接射出成形機等の成形機に供する方が好ましい。希釈材の配合比率については、繊維強化樹脂組ペレットの強化繊維含有量と、最終成形品に求められる強化繊維含有量とによって決まるが、剛性、耐衝撃性、耐久性の改良効果の点から、２０〜８５重量％が好ましい。
【００７４】
成形後に残存する補強繊維の重量平均繊維長は、通常０．１ｍｍ以上、好ましくは１ｍｍ以上、より好ましくは２ｍｍ以上である。
【００７５】
ブレンド方法に特に制限はなく、特定のＭＦＲのものとの組み合わせ（特開平７−２３２３２４号公報、特開平６−３４０７８４号公報、特開２００２−２２０５３８号公報）や、予備加熱しての使用（特開２００３−１８１８７７号公報）等が制限なく利用できる。
【実施例】
【００７６】
実施例と比較例で使用した成分は以下の通りであった。
（１）ガラス繊維
０３ＪＡ  ＦＴ  １７（旭ファイバーグラス（株）製、繊維径１０μｍ、アミノシランとウレタン系エマルジョンで表面処理）
Ｔ−４８０Ｈ（日本電気硝子（株）製、繊維径１０．５μｍ、アミノシランとオレフィン系エマルジョンで表面処理）
ＲＥＳ０３Ｘ−ＴＰ  Ｂ０１６０（エヌエスジー・ヴェトロテックス（株）製、繊維径１０μｍ、エポキシシラン／アミノシラン併用とエポキシ系エマルジョンで表面処理）
ＥＲＳ２３１０−ＣＦ７０２（セントラル硝子（株）製、繊維径１７μｍ、アミノシランとウレタン系エマルジョンで表面処理、約４０００本を収束）
【００７７】
（２）ポリオレフィン系樹脂
Ｊ−３０００ＧＰ（プロピレン単独重合体、出光石油化学（株）製、ＭＦＲ＝３０ｇ／１０分、立体規則性指標９４％）
Ｊ−３０５４ＨＰ（プロピレン・エチレン共重合体、出光石油化学（株）製、ＭＦＲ＝４０ｇ／１０分、立体規則性指標９４％）
【００７８】
（３）官能基含有ポリオレフィン系樹脂
ポリポンド３２００（マレイン酸変性ポリプロピレン、白石カルシウム（株）製、酸付加量＝０．４重量％、ＭＦＲ＝２５０ｇ／１０分）
【００７９】
（４）アミノ基含有ポリプロピレン系樹脂（アミノ基含有ＰＰ）：
以下の方法でアミノ基含有ポリプロピレンを製造した。
真空ベント付き３５ミリ二軸押出機（ラボテックス社製）を用い、真空ベント引きを実施し、原料全量をトップフィードからブレンドした。原料として、マレイン酸変性ポリプロピレン（ポリポンド３２００）６ｋｇとヘキサメチレンジアミン（ＨＭＤＡ、東京化成社製）１６７ｇ（アミノ基当量／カルボン酸当量＝５）を用いた。尚、添加剤として、イルガノックス１０１０（チバスペシャリティーケミカルズ社製；酸化防止剤）及びイルガフォス１６８（チバスペシャリティーケミカルズ社製；酸化防止剤）を、ポリプロピレン６ｋｇ当たり、それぞれ３．６ｇ及び８．４ｇ（トータル２０００ｐｐｍ）添加した。混練条件は温度２３０℃、チャージ１５ｋｇ／ｈであった。
【００８０】
アミノ基含有ポリプロピレンが製造されたか否かは、製造前後の赤外線吸収スペクトルを測定し、１６７０〜１８１０ｃｍ−１のマレイン酸・無水マレイン酸によるものと考えられるピークが消失し、新たに１５００〜１７００ｃｍ−１にアミノ基によるものと推定される吸収帯が出現することで確認した。
【００８１】
実施例１
混練には、二軸混練機（東芝機械製ＴＥＭ２０）をシリンダー温度２００℃、スクリュー回転数３５０ｒｐｍで使用し、プロピレン単独重合体（Ｊ−３０００ＧＰ）６７重量％、アミノ基含有ポリプロピレン３重量％をドライブレンド後、トップフィードから供給した。ガラス繊維（０３ＪＡ  ＦＴ  １７）３０重量％をサイドフィードから供給した。総吐出量は３０ｋｇ／ｈｒであった。ストランドを水冷後、ペレタイザで切断し、ガラス繊維強化樹脂ペレットを得た。
得られたペレットは、ペレット長径２ｍｍ、短径１．５ｍｍ、ペレット長２ｍｍ、ガラス繊維含有率３０質量％であった。ペレット長径、ペレット短径、ペレット長を図１に示す。
【００８２】
得られた組成物から、ＪＩＳ  Ｋ  ７１５２−１：１９９９に準拠し射出成形サンプルを作成後、以下の方法で測定し、評価した。
【００８３】
引っ張り破壊応力
ＪＩＳ  Ｋ  ７１６１−１９９４に準拠して測定した。
（２）曲げ強さ
ＪＩＳ  Ｋ  ７１７１−１９９４に準拠して測定した。
（３）曲げ弾性率
ＪＩＳ  Ｋ  ７１７１−１９９４に準拠して測定した。
（４）シャルビー衝撃強さ（２３℃、ノッチ付）
ＪＩＳ  Ｋ  ７１１１−１９９６に準拠して測定した。
（５）シャルビー衝撃強さ（２３℃、ノッチ無）
ＪＩＳ  Ｋ  ７１１１−１９９６に準拠して測定した。
【００８４】
また、組成物中の重量平均繊維長は、電気炉で灰化後、画像処理装置（ルーゼックス社製）により５００〜２０００本分の繊維長を測定し、下記式にて算出した。
Σ（繊維長）２／Σ繊維長
組成物中の繊維のアスペクト比は、平均繊維長／平均繊維径で算出した。
【００８５】
実施例２〜６及び比較例１〜７
実施例２〜６及び比較例１〜７は表１に示した組成で、実施例１と同様に製造した。それぞれの組成物の評価も表１に示す。
【００８６】
アミノ基含有ポリプロピレンを添加したＧＦＰＰは、マレイン酸変性ポリプロピレンを添加した場合に比し、高い強度（引張り、曲げ、シャルピー衝撃）を示した。
【００８７】
実施例７
図２に示した製造装置を用い、長繊維強化樹脂ペレットを製造した。
溶融したプロピレン単独重合体（Ｊ−３０００ＧＰ）と、実施例１と同じアミノ基含有ポリプロピレンを押出機７から含浸ダイ３に供給した。ガラスロービング（ＥＲＳ２３１０−ＣＦ７０２）１を用意し、これから引き出した繊維束を、プロピレン単独重合体とアミノ基含有ポリプロピレンで満たされた含浸ダイ３に導入した。引き取り速度１５ｍ／分、樹脂温度２８０℃でガラス繊維束に樹脂成分を含浸させた後、冷却槽９、引き取り機１１、切断装置１３を使用しペレット１５とした。ダイス５の口径は直径２．３ｍｍの円形のものを使用した。配合比率は表３に示すよう調整した。
得られたペレットは、ペレット長径２．３ｍｍ、短径１．９ｍｍ、ペレット長８ｍｍ、ガラス繊維含有率５０質量％であった。
実施例１と同様に評価し、その結果を表１に示す。
【００８８】
実施例８、比較例８、９
表１に示した組成で実施例７と同様に製造した。それぞれの組成物の評価も表１に示す。
【表１】
2005298758.tif 000002
【産業上の利用可能性】
【００８９】
本発明の繊維強化樹脂組成物及び成形品は、フロントエンド、ファンシェラウド、クーリングファン、エンジンアンダーカバー、エンジンカバー、ラジエターボックス、サイドドア、バックドアインナー、バックドアアウター、外板、ルーフレール、ドアハンドル、ラゲージボックス、ホイールカバー、ハンドル、トルコンブラケット、ステップ、バッテリートレー、クーリングモジュール、エアークリーナー、ペダル等の自動車部品、ラゲージボックス、ハンドル、ホイール等の二輪・自転車部品、温水洗浄弁座部品、浴室部品、椅子の脚、バルブ類、メーターボックス、ヘヤーキャッチャー等の住宅関連部品、その他、ケーブルエンクロージャー、電動工具部品、草刈り機ハンドル、ホースジョイント、樹脂ボルト、コンクリート型枠等に使用できる。特に剛性や耐久性の要求されるフロントエンドモジュール（ファンシェラウド・ファン・クーリングモジュールを含む）、エアークリーナー、ドア部品等の自動車部品やバルブ類に好適に使用できる。
【図面の簡単な説明】
【００９０】
【図１】ペレット長径、ペレット短径、ペレット長を示す図である。
【図２】実施例７，８、比較例８，９で使用した長繊維強化樹脂ペレットの製造装置を示す図である。
【符号の説明】
【００９１】
１    ガラスロービング
３    含浸ダイ
５    ダイ口
７    押出機
９    冷却槽
１１  引き取り機
１３  切断装置
１５  長繊維強化樹脂ペレット
【図１】
2005298758.tif 000003
【図２】
2005298758.tif 000004